(57)【要約】【課題】観察者に対して、建築物の壁面、タイル表面などの表面の外観がほぼ再現された印象を与えることが可能な、簡素な積層構造を有する装飾フィルムを提供する。【解決手段】一実施態様の装飾積層フィルムは、第１面及び第１面の反対側の第２面を有する透明レセプター層と、透明レセプター層の第１面に配置されたインクジェット印刷柄層と、透明レセプター層の第２面に配置された着色不透明感圧接着層とを含む画像フィルムを含む。【選択図】図１
2020114633.tif 000002
【特許請求の範囲】
【請求項１】
第１面及び前記第１面の反対側の第２面を有する透明レセプター層と、前記透明レセプター層の前記第１面に配置されたインクジェット印刷柄層と、前記透明レセプター層の前記第２面に配置された着色不透明感圧接着層とを含む画像フィルムを含む、装飾積層フィルム。
【請求項２】
前記画像フィルムの前記インクジェット印刷柄層の上に配置された表面保護層をさらに含む、請求項１に記載の装飾積層フィルム。
【請求項３】
壁面に適用される請求項１又は２のいずれかに記載の装飾積層フィルム。
【請求項４】
前記インクジェット印刷柄層が前記壁面の柄に基づき形成され、前記着色不透明感圧接着層が前記壁面のベタ色に基づき形成されている、請求項３に記載の装飾積層フィルム。
【請求項５】
総厚が１００μｍ以下である請求項１〜４のいずれか一項に記載の装飾積層フィルム。
【請求項６】
第１面及び前記第１面の反対側の第２面を有する透明レセプター層を用意する工程と、
複製の対象である、柄を有する表面を撮影して画像データを得る工程と、
前記画像データを２値化することにより柄データを作成する工程と、
前記画像データから前記柄データを差し引くことにより基材ベタ色データを作成する工程と、
前記基材ベタ色データに基づいて、前記透明レセプター層の前記第２面に着色不透明感圧接着層を形成する工程と、
前記柄データに基づいて、インクジェット印刷により前記透明レセプター層の前記第１面にインクジェット印刷柄層を形成する工程と
を含む、請求項１〜５のいずれか一項に記載の装飾積層フィルムを製造する方法。
【発明の詳細な説明】
【技術分野】
【０００１】
本開示は、建築物の壁面等の装飾及び修復に用いることのできる装飾積層フィルム、及びその製造方法に関する。
【背景技術】
【０００２】
塗装代替フィルムは、外装及び内装のマーキング用途に用いられている。追従性のよい塗装代替フィルムは、粗面を有する表面、例えば建築物の壁面の装飾又は修復に非常に有用である。
【０００３】
特許文献１（特開２００２−８９０２４号公報）は、「合成樹脂製ベースフィルム表面にインクジェットにより印刷された印刷層が積層され、上記ベースフィルム裏面に接着剤層が積層されていることを特徴とする装飾タイル用複合フィルム」を記載している。
【０００４】
特許文献２（特開２００４−３６０９７号公報）は、「フッ素樹脂フィルムの裏面に、フッ素樹脂インキを用いて印刷層を形成して成ることを特徴とする装飾用仕上げシート」を記載している。
【０００５】
特許文献３（特開平１０−１６１４８号公報）は、「アクリルクリヤーフィルムの表裏の何れか一方に透明部分と隠蔽部分からなる絵柄を印刷したアクリル印刷フィルムを最表層側とし、このアクリル印刷フィルムの裏面側にアクリルクリヤーフィルムを積層し、塩化ビニルフィルムに絵柄を施したり着色したりした絵柄層をアクリルクリヤーフィルムの裏面側に積層し、上記アクリル印刷フィルム、アクリルクリヤーフィルム及び絵柄層を積層一体化した複合シートを表層に使用したことを特徴とする化粧板」を記載している。
【０００６】
特許文献４（特開平１１−４２７２８号公報）は、「透明な基体シートの一方の面に光線透過率が３０〜８５％のスモーク色層が形成され、他方の面に図柄層が形成されたことを特徴とするスモーク色装飾シート」を記載している。
【０００７】
特許文献５（特開２００７−２５３３７０号公報）は、「２つの主要面を有する透明樹脂フィルムと、この透明樹脂フィルムの第一の主要面上に設けられた透明樹脂層と、前記透明樹脂層上に配置された模様印刷層と、前記透明樹脂フィルムの第二の主要面上に設けられた着色ベースフィルムとを有する装飾シートであって、前記透明樹脂層が第一のビーズを含み、前記模様印刷層が第二のビーズを含み、前記第一のビーズが、その含有率、色、及び／又は粒径において前記第二のビーズと相違しており、前記第一のビーズ及び第二のビーズが、前記透明樹脂層及び模様印刷層中に埋め込まれている装飾シート」を記載している。
【先行技術文献】
【特許文献】
【０００８】
【特許文献１】特開２００２−８９０２４号公報
【特許文献２】特開２００４−３６０９７号公報
【特許文献３】特開平１０−１６１４８号公報
【特許文献４】特開平１１−４２７２８号公報
【特許文献５】特開２００７−２５３３７０号公報
【発明の概要】
【発明が解決しようとする課題】
【０００９】
建築物の壁面、タイル表面などは、微細で不規則な柄と基材（ベース）色から構成されていることが多い。撮影画像の画像処理及び印刷技術を用いてこれらの対象物表面をフィルムなどの基材上に印刷画像として表現したときに、人間が目視すると、特に遠距離から見ると、色味などの点で実際の壁面又はタイル表面とは異なる印象を受ける場合があった。そのため、建築物の壁面及びタイル表面の修復用途などにおいて、人間が目視で見たときにこれらの外観が違和感なく再現された印象を与える装飾面を有する装飾フィルムが望まれている。
【００１０】
本開示は、観察者に対して、建築物の壁面、タイル表面などの表面の外観がほぼ再現された印象を与えることが可能な、簡素な積層構造を有する装飾フィルムを提供する。
【課題を解決するための手段】
【００１１】
本開示の一実施態様によれば、第１面及び前記第１面の反対側の第２面を有する透明レセプター層と、前記透明レセプター層の前記第１面に配置されたインクジェット印刷柄層と、前記透明レセプター層の前記第２面に配置された着色不透明感圧接着層とを含む画像フィルムを含む、装飾積層フィルムが提供される。
【００１２】
本開示の別の実施態様によれば、第１面及び前記第１面の反対側の第２面を有する透明レセプター層を用意する工程と、複製の対象である、柄を有する表面を撮影して画像データを得る工程と、前記画像データを２値化することにより柄データを作成する工程と、前記画像データから前記柄データを差し引くことにより基材ベタ色データを作成する工程と、前記基材ベタ色データに基づいて、前記透明レセプター層の前記第２面に着色不透明感圧接着層を形成する工程と、前記柄データに基づいて、インクジェット印刷により前記透明レセプター層の前記第１面にインクジェット印刷柄層を形成する工程とを含む、上記装飾積層フィルムを製造する方法が提供される。
【発明の効果】
【００１３】
本開示の装飾積層フィルムは、観察者に対して、建築物の壁面、タイル表面などの表面の外観がほぼ再現された印象を与えることができる。そのため、本開示の装飾積層フィルムを建築物の壁面及びタイル表面の修復用途などに好適に使用することができる。また、本開示の装飾積層フィルムは簡素な積層構造を有しており、簡便な画像処理及び製造工程を用いて製造可能であることから、材料及び製造コストを削減することができる。
【００１４】
なお、上述の記載は、本発明の全ての実施態様及び本発明に関する全ての利点を開示したものとみなしてはならない。
【図面の簡単な説明】
【００１５】
【図１】一実施態様の装飾積層フィルムの概略断面図である。
【図２】比較例１の装飾積層フィルムの概略断面図である。
【図３】一実施態様の装飾積層フィルムの製造方法を例示的に説明する流れ図である。
【発明を実施するための形態】
【００１６】
以下、本発明の代表的な実施態様を例示する目的で、図面を参照しながらより詳細に説明するが、本発明はこれらの実施態様に限定されない。図面の参照番号について、異なる図面において類似する番号が付された要素は、類似又は対応する要素であることを示す。
【００１７】
本開示において「フィルム」には「シート」と呼ばれる物品も包含される。
【００１８】
本開示において「感圧接着」とは、使用温度範囲で、例えば０℃以上、５０℃以下の範囲で初期粘着性（タック）を有し、軽い圧力で様々な表面に接着し、相変化（液体から固体へ）を呈さない材料又は組成物の特性を意味する。
【００１９】
一実施態様の装飾積層フィルムは、第１面及び第１面の反対側の第２面を有する透明レセプター層と、透明レセプター層の第１面に配置されたインクジェット印刷柄層と、透明レセプター層の第２面に配置された着色不透明感圧接着層とを含む画像フィルムを含む。
【００２０】
一般に、インクジェット印刷層は、デジタルカメラなどで対象物表面を撮影して得られるＲＧＢ画像データをＣＭＹＫ画像データに変換した後、インクジェットプリンターを用いて、プロセスインク（シアン（Ｃ）、マゼンタ（Ｍ）、イエロー（Ｙ）、及びブラック（Ｋ）、並びに任意にライトインク）をインクドットとして基材上に印刷することにより形成される。インクジェット印刷層では、これらのプロセスインクの減法混色によりプロセスインク以外の色が表現される。インクドットの間では通常は白色の下地が露出しており、この白色の下地からの反射光と、インクドットからの反射光との並置（加法）混色によって、様々な色相、明度及び彩度の色を観察者は知覚する。
【００２１】
ブラック（Ｋ）インクも含めたプロセスインクの混色では、明度を合わせようとすると彩度が合わなくなる場合がある。例えば、明度の調節には無彩色であるブラック（Ｋ）インクを用いることが一般的であるが、そのことで彩度が同時に許容できない程度まで低下してしまうことがある。ブラック（Ｋ）インクを用いずにシアン（Ｃ）、マゼンタ（Ｍ）、及びイエロー（Ｙ）インクの混色により明度を調節しようとした場合も同様であり、この場合はさらに色相のシフトが生じることもある。これらの現象は、白色の下地とインクドットの組み合わせによって階調を表現するインクジェット印刷では顕著であり、画像データ変換時の画像処理アルゴリズムだけでは解決できない場合がある。
【００２２】
いくつかの用途、例えば建築物用のタイルなどでは比較的彩度の低い顔料が使用されるのに対して、限られた色数のインクを組み合わせて幅広い色を表現することが求められるプロセスインクでは、彩度の高い顔料が使用されることが一般的である。このように顔料種類が異なることも色の再現には不利に影響する場合がある。
【００２３】
本開示によれば、透明レセプター層の第１面にインクジェット印刷柄層が配置され、第２面に着色不透明感圧接着層が配置された画像フィルムを用いることにより、インクジェット印刷により形成される柄と感圧接着層の着色の組み合わせでインクジェット印刷のみではできない様々な柄及び色味を有する対象物表面の外観を再現することができる。この構造によれば、感圧接着層自体を着色化することにより、着色層を追加積層することなく、簡素な構造にすることができる。装飾積層フィルムの簡素な積層構造は、装飾積層フィルムの製造工程を簡易化することができるとともに、装飾積層フィルムを薄型化して凹凸を有する対象物表面への追従性をより高めることができる。装飾積層フィルムの薄型化は、可燃性有機成分を低減することができるため、不燃性の点でも有利である。
【００２４】
図１に、一実施態様の装飾積層フィルム１の概略断面図を示す。装飾積層フィルム１は、透明レセプター層１２と、インクジェット印刷柄層１４と、着色不透明感圧接着層１６とを含む画像フィルム１０を含む。図１の積層装飾フィルム１は、さらに、任意の構成要素として、最外層として表面保護層２２、及び着色不透明感圧接着層１６を保護するライナー３０を有する。ライナー３０は被着体への装飾積層フィルム１の貼り付け前に剥離される。表面保護層２２は接合層２４を介して積層されてもよい。表面保護層２２はオーバーラミネートフィルムであってもよく、クリアコーティングであってもよい。装飾積層フィルム１を被着体に貼り付けたときに、インクジェット印刷柄層１４による柄と、着色不透明感圧接着層１６又は着色不透明感圧接着層１６と透明レセプター層１２の組み合わせによる基材ベタ色（画像から柄を除いた背景色）とが組み合わされて、画像として観察者により視認される。
【００２５】
透明レセプター層は、インクジェット印刷柄層を形成するインク組成物を受容し、透明レセプター層を通して着色不透明感圧接着層が視認できる程度の透明性を有する。透明レセプター層の透明性により、インク組成物の一部が透明レセプター層に浸透した場合でもその浸透した部分を視認することができる。そのため、インクジェット印刷柄層を薄くしたときでも高い鮮明度を示す画像を有する装飾積層フィルムを提供することができる。
【００２６】
透明レセプター層として、様々な樹脂、例えば、ポリメチルメタクリレート（ＰＭＭＡ）等のアクリル樹脂、ポリウレタン（ＰＵ）、アクリル−ウレタン樹脂、ポリ塩化ビニル（ＰＶＣ）、ポリカーボネート（ＰＣ）、ポリエチレン（ＰＥ）、ポリプロピレン（ＰＰ）などのポリオレフィン、ポリエチレンテレフタレート（ＰＥＴ）、ポリエチレンナフタレートなどのポリエステル、エチレン−酢酸ビニル共重合体（ＥＶＡ）、エチレン−アクリル酸共重合体、エチレン−アクリル酸エチル共重合体、エチレン−酢酸ビニル共重合体、アクリロニトリル−ブタジエンゴム（ＮＢＲ）、アクリロニトリル−ブタジエン−スチレン共重合体（ＡＢＳ）などの共重合体又はこれらの混合物を含むフィルムを使用することができる。これらのフィルムは他の層との結合面にプライマー処理、コロナ処理などの表面処理を有してもよい。強度、印刷適性、耐溶剤性（例えば耐アルコール性）などの観点から、透明レセプター層として、ポリ塩化ビニル、ポリウレタン、アクリル樹脂、又はアクリル−ウレタン樹脂を含むフィルムを有利に使用することができる。
【００２７】
一実施態様では、透明レセプター層は、カルボキシ基含有（メタ）アクリル系ポリマー及びアミノ基含有（メタ）アクリル系ポリマーのポリマーブレンドを含むアクリル樹脂から形成されるフィルムである。このようなポリマーブレンドを含むアクリル樹脂から形成されるフィルムは比較的薄くても高い強度を有することができ、凹凸を有する対象物表面への装飾積層フィルムの追従性を効果的に高める、又は装飾積層フィルムに不燃性を付与することができる。
【００２８】
透明レセプター層として、押出フィルム、押出延伸フィルム、カレンダーフィルム、キャストフィルムなど、様々な成形方法で形成されたフィルム又はこれらの積層体を使用することができる。一実施態様では、フィルム層はキャストフィルムである。この実施態様によれば、薄いフィルム層を得ることが容易であり、残留内部応力が比較的低いことから、装飾積層フィルムの被着体表面への追従性を有利に高めることができる。
【００２９】
一実施態様では、透明レセプター層は無色である。この実施態様では、基材ベタ色は着色不透明感圧接着層により表現される。無色の透明レセプター層では、顔料などの着色剤を含むことによる伸び特性の低下が生じない。そのため、無色の透明レセプター層を含む装飾積層フィルムは、凹凸を有する対象物表面への追従性に特に優れている。
【００３０】
透明レセプター層は必要に応じて着色されていてもよい。この実施態様では、基材ベタ色は、着色不透明感圧接着層と透明レセプター層の組み合わせにより表現される。着色剤として、酸化チタン、カーボンブラック、黄鉛、黄色酸化鉄、ベンガラ、赤色酸化鉄などの無機顔料、フタロシアニンブルー、フタロシアニングリーンなどのフタロシアニン系顔料、アゾレーキ系顔料、インジゴ系顔料、ペリノン系顔料、ペリレン系顔料、キノフタロン系顔料、ジオキサジン系顔料、キナクリドンレッドなどのキナクリドン系顔料などの有機顔料などの顔料が挙げられる。この実施態様における着色剤の含有量は、透明レセプター層の厚み、透明レセプター層に要求される伸び特性などによって変化するが、一般に、透明レセプター層の約１質量％以上、約２質量％以上、又は約３質量％以上、約３０質量％以下、約２５質量％以下、又は約２０質量％以下である。
【００３１】
透明レセプター層の厚みは様々であってよく、一般に約１０μｍ以上、約２０μｍ以上、又は約５０μｍ以上、約５００μｍ以下、約２００μｍ以下、又は約１００μｍ以下とすることができる。透明レセプター層が着色されている実施態様では、透明レセプター層の厚みは、約２００μｍ以下、約１００μｍ以下、又は約８０μｍ以下であることが望ましく、これにより透明レセプター層の透明性を確保することができる。装飾積層フィルムに不燃性が要求される用途では、透明レセプター層の厚みはその材料によって変化し、例えば、透明レセプター層がポリ塩化ビニルフィルムである場合、約２００μｍ以下、約１５０μｍ以下、又は約１００μｍ以下であることが望ましく、透明レセプター層がアクリル樹脂フィルムである場合、約８０μｍ以下、約６０μｍ以下、又は約４０μｍ以下であることが望ましい。
【００３２】
透明レセプター層の可視光線透過率は、一般に、ＪＩＳ  Ａ  ５７５９：２００８に準拠して測定したときに、波長３８０ｎｍ〜７８０ｎｍにおける平均可視光線透過率として得られる値が、約７０％以上、約８０％以上、又は約９０％以上、１００％以下、約９８％以下、又は約９５％以下である。透明レセプター層の全面が上記平均可視光線透過率を有してもよく、一部又は複数の部分が上記平均可視光線透過率を有してもよい。
【００３３】
装飾積層フィルムの用途に応じて、透明レセプター層に、例えば酸化防止剤、紫外線吸収剤、光安定剤、可塑剤、滑材、帯電防止剤、難燃剤、充填材などの添加剤を添加してもよい。
【００３４】
一実施態様では、透明レセプター層は難燃剤を含まない。この実施態様では、装飾積層フィルムの総厚を薄く（例えば約１００μｍ以下）することにより、難燃剤を使用せずに装飾積層フィルムを不燃性とすることができる。
【００３５】
インクジェット印刷柄層は、透明レセプター層の上に、溶剤系インク又はＵＶ硬化型インクを用いたインクジェット印刷により形成することができる。インクジェット印刷柄層は単色であってもよく多色であってもよい。対象物表面の柄に基づいて無彩色又は有彩色でインクジェット印刷柄層が形成されてもよい。
【００３６】
インクジェット印刷柄層の厚みは様々であってよく、一般に溶剤系インクを用いた場合は、約０．１μｍ以上、又は約０．５μｍ以上、約１０μｍ以下、又は約５μｍ以下とすることができる。ＵＶ硬化型インクを用いた場合は、約０．５μｍ以上、又は約１μｍ以上、約３０μｍ以下、又は約２０μｍ以下とすることができる。
【００３７】
着色不透明感圧接着層は、装飾積層フィルムを被着体表面に接着し、被着体表面（下地）を隠蔽する隠蔽層としても機能する。着色不透明感圧接着層は、単独で（透明レセプター層が無色の場合）又は透明レセプター層と組み合わされて（透明レセプター層が着色されている場合）基材ベタ色を表現する。着色不透明感圧接着層は、着色剤として、酸化チタン、カーボンブラック、黄鉛、黄色酸化鉄、ベンガラ、赤色酸化鉄などの無機顔料、フタロシアニンブルー、フタロシアニングリーンなどのフタロシアニン系顔料、アゾレーキ系顔料、インジゴ系顔料、ペリノン系顔料、ペリレン系顔料、キノフタロン系顔料、ジオキサジン系顔料、キナクリドンレッドなどのキナクリドン系顔料などの有機顔料などの顔料を含む。着色不透明感圧接着層は、白色、灰色又は黒色の無彩色を表現してもよく、有彩色を表現してもよい。着色不透明感圧接着層は、マイカ、アルミニウム粉末などの光輝材を含んでもよい。
【００３８】
着色不透明感圧接着層の着色剤の含有量は、着色不透明感圧接着層の厚み、着色不透明感圧接着層に要求される接着特性、着色の種類、使用する着色剤などによって変化するが、一般に、着色不透明感圧接着層の約１質量％以上、約３質量％以上、又は約５質量％以上、約５０質量％以下、約４０質量％以下、又は約３０質量％以下である。
【００３９】
着色不透明感圧接着層は、様々な種類の接着剤、例えばアクリル系、ポリオレフィン系、ポリウレタン系、ポリエステル系、ゴム系などの、溶剤型、エマルジョン型、感圧型、感熱型、熱硬化型又は紫外線硬化型の接着剤に着色剤を混合した組成物を用いて形成することができる。一実施態様では、着色不透明感圧接着層は、アクリル系接着剤、ポリウレタン系接着剤、又はゴム系接着剤を含む。
【００４０】
一実施態様では、着色不透明感圧接着層は、カルボキシ基含有（メタ）アクリル系ポリマー及びアミノ基含有（メタ）アクリル系ポリマーのポリマーブレンドを含むアクリル系接着剤から形成される。このようなポリマーブレンドを含むアクリル系接着剤は、着色剤とカルボキシ基又はアミノ基との相互作用を利用して、着色剤を高濃度かつ均一に分散した状態で含有することができる。そのため、この実施態様では比較的薄い厚みで高い隠蔽性を有する着色不透明感圧接着層を形成することができる。
【００４１】
着色不透明感圧接着層の厚みは様々であってよく、一般に約５μｍ以上、約１０μｍ以上、又は約２０μｍ以上、約１００μｍ以下、約８０μｍ以下、又は約５０μｍ以下である。装飾積層フィルムに不燃性が要求される用途では、着色不透明感圧接着層の厚みは、約７０μｍ以下、約５０μｍ以下、又は約３０μｍ以下であることが望ましい。
【００４２】
着色不透明感圧接着層の可視光線透過率は、一般に、ＪＩＳ  Ａ  ５７５９：２００８に準拠して測定したときに、波長３８０ｎｍ〜７８０ｎｍにおける平均可視光線透過率として得られる値が、約３０％以下、約２０％以下、又は約１０％以下である。
【００４３】
装飾積層フィルムの用途に応じて、着色不透明感圧接着層に、例えば粘着付与剤、酸化防止剤、紫外線吸収剤、光安定剤、可塑剤、滑材、帯電防止剤、難燃剤、充填材などの添加剤を添加してもよい。
【００４４】
一実施態様では、着色不透明感圧接着層は難燃剤を含まない。この実施態様では、装飾積層フィルムの総厚を薄く（例えば約１００μｍ以下）することにより、難燃剤を使用せずに装飾積層フィルムを不燃性とすることができる。
【００４５】
着色不透明感圧接着層は、公知の方法によって透明レセプター層上に形成することができる。例えば、着色不透明感圧接着層の成分、及び必要に応じて有機溶剤を含有する感圧接着剤組成物を、ナイフコート、バーコートなどによりライナー上に塗布し乾燥して、着色不透明感圧接着層を形成する。得られた着色不透明感圧接着層の上に透明レセプター層をドライラミネートなどにより積層して、着色不透明感圧接着層を透明レセプター層上に形成することができる。
【００４６】
装飾積層フィルムは着色不透明感圧接着層を保護するライナーを有してもよい。ライナーとして、例えば、紙、ポリエチレン、ポリプロピレン、ポリエステル、酢酸セルロースなどのプラスチック材料、このようなプラスチック材料で被覆された紙などを挙げることができる。これらのライナーは、シリコーンなどにより剥離処理した表面を有してもよい。ライナーの厚みは、一般に約５μｍ以上、約１５μｍ以上又は約２５μｍ以上、約３００μｍ以下、約２００μｍ以下又は約１５０μｍ以下である。
【００４７】
着色不透明感圧接着層は、一般に平坦な接着面を形成するが、凹凸接着面を形成してもよい。この凹凸接着面には、着色不透明感圧接着層の接着面に、接着剤を含む凸部と、その凸部の周りを取り囲んだ凹部とが形成され、被着体に接着された状態で被着体表面と接着面との間に凹部が画する外部と連通した連通路が形成される接着面を含む。凹凸接着面を形成する方法の一例を以下説明する。
【００４８】
所定の凹凸構造を有する剥離面を持つライナーを用意する。このライナーの剥離面に、着色不透明感圧接着剤組成物を塗布し、必要に応じて加熱して、着色不透明感圧接着層を形成する。これにより、着色不透明感圧接着層のライナーと接する面（これが装飾積層フィルムにおける接着面となる。）に、ライナーの凹凸構造（ネガ構造）を転写し、接着面に所定の構造（ポジ構造）を有する凹凸接着面を形成する。接着面の凹凸は、前述したように、被着体に凸部が接着した際に連通路が形成可能な溝を含むように予め設計される。
【００４９】
着色不透明感圧接着層の溝は、装飾積層フィルムを施工する際に気泡残りを防止できる限り、一定形状の溝を規則的パターンに沿って接着面に配置して規則的パターンの溝を形成してもよく、不定形の溝を配置し不規則なパターンの溝を形成してもよい。複数の溝が互いに略平行に配置されるように形成される場合、溝の配置間隔は１０〜２０００μｍであることが好ましい。溝の深さ（接着面からフィルム層の方向に向かって測定した溝の底までの距離）は、通常約１０μｍ以上、約１００μｍ以下である。溝の形状も、本発明の効果を損なわない限り特に限定されない。例えば、溝の形状を、接着面に垂直な方向の溝の断面において、略矩形（台形を含む）、略半円形、又は略半楕円形とすることができる。
【００５０】
装飾積層フィルムは、インクジェット印刷柄層の上に表面保護層をさらに含んでもよい。表面保護層はオーバーラミネートフィルムであってもよく、クリアコーティングであってもよい。表面保護層により装飾積層フィルムの表面を保護することができる。表面保護層は、ポリエチレンテレフタレート（ＰＥＴ）などのポリエステル、ポリ塩化ビニル、ポリイミド、ポリウレタン、アクリル樹脂、エポキシ樹脂、フッ素樹脂などの樹脂のフィルムを、装飾積層フィルムを構成する層の上に直接又は接合層を介して積層することによって、あるいは樹脂組成物をフィルム層表面に塗布して乾燥することによって形成することができる。
【００５１】
表面保護層は一般に可視光領域で透明である。表面保護層の可視光線透過率は、一般に、ＪＩＳ  Ａ  ５７５９：２００８に準拠して測定したときに、波長３８０ｎｍ〜７８０ｎｍにおける平均可視光線透過率として得られる値が、約８０％以上、約８５％以上、又は約９０％以上、１００％以下、約９８％以下、又は約９５％以下である。表面保護層の全面が上記平均可視光線透過率を有してもよく、一部又は複数の部分が上記平均可視光線透過率を有してもよい。
【００５２】
表面保護層の露出表面が凹凸を有してもいてもよい。一実施態様では表面保護層としてオーバーラミネートフィルムが使用され、オーバーラミネートフィルムの露出表面にエンボス加工が施されている。別の実施態様では表面保護層として樹脂ビーズ、無機粒子などのフィラーを含有するコーティングが使用され、フィラーがコーティングから突出することにより、表面保護層の露出表面に凹凸が形成される。表面保護層の露出表面にエンボス加工などによる凹凸を付与することで、様々な角度から観察したときに反射光によるぎらつきを抑えて、対象物表面の外観の再現性を高めることができる。一実施態様では、オーバーラミネート層の光沢度（グロス）は、ＪＩＳ  Ｚ  ８７４１：１９９７に準拠して測定したときに、Ｇｓ（６０°）の値が、約１以上、約２以上、又は約３以上、約４０以下、約３０以下、又は約２０以下である。
【００５３】
表面保護層の厚みは、一般に約１μｍ以上、約５μｍ以上、又は約１０μｍ以上、約１００μｍ以下、約５０μｍ以下、又は約３０μｍ以下である。
【００５４】
オーバーラミネートフィルムを装飾積層フィルムに結合する接合層として、一般に使用されるアクリル系、ポリオレフィン系、ポリウレタン系、ポリエステル系、ゴム系などの、溶剤型、エマルジョン型、感圧型、感熱型、熱硬化型又は紫外線硬化型の接着剤を使用することができる。
【００５５】
接合層は一般に透明であり、その可視光線透過率は、一般に、ＪＩＳ  Ａ  ５７５９：２００８に準拠して測定したときに、３８０ｎｍ〜７８０ｎｍにおける平均可視光線透過率として得られる値が、約８０％以上、約８５％以上、又は約９０％以上、１００％以下、約９８％以下、又は約９５％以下である。接合層の全面が上記平均可視光線透過率を有してもよく、一部又は複数の部分が上記平均可視光線透過率を有してもよい。
【００５６】
接合層の厚みは、一般に、約１μｍ以上、約２μｍ以上、又は約５μｍ以上、約５０μｍ以下、約４０μｍ以下、又は約３０μｍ以下とすることができる。
【００５７】
装飾積層フィルムの用途に応じて、表面保護層又は接合層に、例えば酸化防止剤、紫外線吸収剤、光安定剤、可塑剤、滑材、帯電防止剤、難燃剤、充填材等の添加剤を添加してもよい。
【００５８】
ライナーを除く装飾積層フィルムの総厚は、一般に約３０μｍ以上、約４０μｍ以上、又は約５０μｍ以上、約５００μｍ以下、約２００μｍ以下、又は約１００μｍ以下である。装飾積層フィルムに不燃性が要求される用途では、装飾積層フィルムの総厚は構成材料によって変化し、例えば、透明レセプター層がポリ塩化ビニルフィルムである場合、約２５０μｍ以下、約２００μｍ以下、又は約１５０μｍ以下であることが望ましく、透明レセプター層がアクリル樹脂フィルムである場合、約１００μｍ以下、約９０μｍ以下、又は約８０μｍ以下であることが望ましい。
【００５９】
一実施態様では、ライナーを除く装飾積層フィルムは、透明レセプター層、インクジェット印刷柄層、着色不透明感圧接着層、表面保護層、及び表面保護層の接合層以外を含まない、すなわち、透明レセプター層と、インクジェット印刷柄層と、着色不透明感圧接着層と、表面保護層と、必要に応じて表面保護層の接合層とからなる。
【００６０】
一実施態様の装飾積層フィルムは、ＩＳＯ５６６０−１コーンカロリーメーター試験で不燃性である。例えば、コーンカロリーメーターを用いて装飾積層フィルムの発熱速度（ｋＷ／ｍ２）及び総発熱量（ＭＪ／ｍ２）を測定したときに、加熱開始後２０分間の総発熱量は８ＭＪ／ｍ２以下でありかつ２００ｋＷ／ｍ２を超える発熱速度を示す時間は合計で１０秒以下である。一実施態様では、装飾積層フィルムは難燃剤を含まずに上記不燃性を達成する。
【００６１】
装飾積層フィルムは、例えば、
（１）第１面及び第１面の反対側の第２面を有する透明レセプター層を用意する工程、
（２）複製の対象である、柄を有する表面を撮影して画像データを得る工程、
（３）画像データを２値化することにより柄データを作成する工程、
（４）画像データから柄データを差し引くことにより基材ベタ色データを作成する工程、
（５）基材ベタ色データに基づいて、透明レセプター層の第２面に着色不透明感圧接着層を形成する工程、及び
（６）柄データに基づいて、インクジェット印刷により透明レセプター層の第１面にインクジェット印刷柄層を形成する工程
を含む方法により製造することができる。
【００６２】
図３を参照しながら上記方法の一例を説明するが、以下に限られない。
【００６３】
工程（１）の透明レセプター層として上記のものを使用することができる。
【００６４】
工程（２）では、デジタルカメラなどを用いて、対象物、例えば建築物の壁面、タイルなどの写真を撮影する。撮影画像は、ＪＰＥＧなどのフォーマットのＲＧＢ画像データとして得る。
【００６５】
工程（３）では、得られたＲＧＢ画像データ（図３ではＪＰＥＧフォーマット）を画像処理ソフトウェア上で所定の閾値で２値化して柄データを作成する。柄データはＲＧＢ画像データからＣＭＹＫ画像データへ画像変換することにより得られる。柄データはグレースケールであってもよく、２値化した後に柄部分のみがフルカラーのデータに復元されたものであってもよい。
【００６６】
工程（４）では、撮影画像のＲＧＢ画像データから、２値化により得られた柄データを差し引いて基材ベタ色データを作成する。基材ベタ色データはＲＧＢ画像データからＣＭＹＫ画像データへ画像変換することにより得られる。
【００６７】
工程（５）では、基材ベタ色データに基づいて、透明レセプター層の第２面に着色不透明感圧接着層を形成する。着色不透明感圧接着層を形成するための感圧接着剤組成物は、上記のとおり調製することができる。着色不透明感圧接着層は、単独で（透明レセプター層が無色の場合）又は透明レセプター層と組み合わされて（透明レセプター層が着色されている場合）基材ベタ色を表現するように形成することができる。それぞれ色の異なる複数の着色不透明感圧接着層及び複数の透明レセプター層を用意しておき、基材ベタ色データに最も近似する着色不透明感圧接着層と透明レセプター層の組み合わせを選択して、これらを積層してもよい。
【００６８】
工程（６）では、柄データに基づいて、透明レセプター層の第１面にインクジェット印刷柄層を形成する。工程（６）は工程（５）の後に行ってもよく、工程（５）の前に行ってもよい。
【００６９】
工程（５）の着色不透明感圧接着層については、色の異なる複数の着色不透明感圧接着層を用意しておき、基材ベタ色データに最も近似する色の着色不透明感圧接着層を選択して使用してもよい。
【００７０】
より正確な色を再現するために、着色不透明感圧接着層と基材ベタ色データとの相違を補充する補色となる色を、透明レセプター層の着色又は透明レセプター層上への追加的なインクジェット印刷による着色により加えてもよい。
【００７１】
本開示の装飾積層フィルムは、様々な基材、例えば建築物の内壁及び外壁、家具、オフィス用品等の表面の装飾及び補修用途に用いることができる。一実施態様では、装飾積層フィルムは壁面に適用される。この実施態様において、インクジェット印刷柄層を壁面の柄に基づいて形成し、着色不透明感圧接着層を壁面のベタ色に基づいて形成してもよい。
【実施例】
【００７２】
以下の実施例において、本開示の具体的な実施態様を例示するが、本発明はこれに限定されるものではない。部及びパーセントは全て、特に明記しない限り質量による。
【００７３】
本実施例において使用した試薬及び材料を表１及び表２に示す。
【００７４】
【表１】
2020114633.tif 000003
【００７５】
【表２】
2020114633.tif 000004
【００７６】
表３に示す配合で、顔料と分散剤としてアクリル樹脂とを混合することにより、ミルベース１〜３を調製した。
【００７７】
【表３】
2020114633.tif 000005
【００７８】
＜例１＞
１．データ作成
ステップ１
対象物である壁面用タイル（大きさ及び色が不規則な点の柄を有する濃い茶色）の写真をデジタルカメラで撮影した。
ステップ２
壁面用タイルのＪＰＥＧデータを２値化することによって柄データを作成した。
ステップ３
壁面用タイルのＪＰＥＧデータから柄データを差し引くことによって基材ベタ色データを作成した。
【００７９】
２．印刷及び積層
（１）透明レセプター層の作製
表４に記載の組成でフィルム溶液を調製した。フィルム溶液の樹脂１００質量部に対してＣＬ１を不揮発分基準で０．９質量部添加した。得られたフィルム溶液の固形分は３０質量％であった。ナイフコータを用いて５０μｍ厚の剥離処理ポリエステルフィルムに塗布し、９５℃で５分間、１５５℃で２分間乾燥して、２０μｍ厚の（メタ）アクリル系フィルム（無色の透明レセプター層）を作製した。
【００８０】
（２）着色不透明感圧接着層の作製
ステップ３で作成した基材ベタ色データに基づいてダークアイボリー着色不透明感圧接着層を形成した。表５に記載の組成で接着剤溶液を準備した。接着剤溶液の樹脂１００質量部に対してＣＬ２を不揮発分基準で０．２質量部添加した。このようにして得られた着色不透明感圧接着剤組成物を、ナイフコータを用いてシリコーン被覆ポリエチレンラミネート紙に塗布し、９５℃で５分間乾燥して、４０μｍ厚の着色不透明感圧接着層を作製した。
【００８１】
（３）レセプターフィルムの作製
透明レセプター層と着色不透明感圧接着層とを貼り合わせることで、レセプターフィルムを形成した。
【００８２】
（４）インクジェット印刷柄層の形成
ステップ２で作成した柄データに基づき、レセプターフィルムの透明レセプター層の上にＪＶ５プリンター（株式会社ミマキエンジニアリング、日本国長野県東御市）を用いてＳＳ２１インク（株式会社ミマキエンジニアリング、日本国長野県東御市）で厚み６μｍのインクジェット印刷柄層を印刷した。サイズはフルスケールであった。２値化の閾値は１０５／２５５であった。
【００８３】
（５）オーバーラミネートフィルムの積層
オーバーラミネートフィルムとして、厚み２３μｍ（接合層含む）のスコッチカル（登録商標）フィルムＰＦ９５３ＡＰ（スリーエムジャパン株式会社、日本国東京都品川区）をインクジェット印刷柄層上に積層して例１の装飾積層フィルムを得た。例１の装飾積層フィルムは図１に示す積層構造を有していた。例１の装飾積層フィルムの外観を目視で評価すると対象物である壁面用タイルの外観が再現されていた。例１の装飾積層フィルムは粗面を有するタイル基材表面に貼り付け施工可能であった。
【００８４】
＜例２＞
表４及び表５に記載の組成でフィルム溶液及び接着剤溶液をそれぞれ調製し、レセプターフィルムの無色透明レセプター層をライトアイボリー着色透明レセプター層に、ダークアイボリー着色不透明感圧接着層を白色不透明感圧接着層に変更した以外は例１と同様にして例２の装飾積層フィルムを作製した。
【００８５】
＜例３＞
表４及び表５に記載の組成でフィルム溶液及び接着剤溶液をそれぞれ調製し、ダークアイボリー着色不透明感圧接着層をブラウン着色不透明感圧接着層に変更した以外は例１と同様にして例３の装飾積層フィルムを作製した。
【００８６】
＜例４＞
表４及び表５に記載の組成でフィルム溶液及び接着剤溶液をそれぞれ調製し、ダークアイボリー着色不透明感圧接着層をダークブラウン着色不透明感圧接着層に変更した以外は例１と同様にして例４の装飾積層フィルムを作製した。
【００８７】
【表４】
2020114633.tif 000006
【００８８】
【表５】
2020114633.tif 000007
【００８９】
＜比較例１＞
１．データ作成
ステップ１
対象物である壁面用タイル（大きさ及び色が不規則な点の柄を有する濃い茶色）の写真をデジタルカメラで撮影した。
ステップ２
壁面用タイルのＪＰＥＧデータを２値化することによって柄データを作成した。
ステップ３
壁面用タイルのＪＰＥＧデータから柄データを差し引くことによって基材ベタ色データを作成した。
ステップ４
透過率調整用の透明グレー色データを作成した。
【００９０】
２．前駆体１
ステップ３で作成した基材ベタ色データに基づき、白色不透明感圧接着層を有する、厚み６０μｍのスコッチカル（登録商標）フィルムＰＦ０５０（スリーエムジャパン株式会社、日本国東京都品川区）上にＪＶ５プリンター（株式会社ミマキエンジニアリング、日本国長野県東御市）を用いてＳＳ２１インク（株式会社ミマキエンジニアリング、日本国長野県東御市）で厚み６μｍの基材ベタ色層を印刷して厚み６６μｍの前駆体１を得た。インク濃度はシアン１０、マゼンタ１９、イエロー２２、ブラック１０であった。前駆体１の色は、基材ベタ色層側から見たときにブラウンであった。
【００９１】
３．前駆体２
グレーに着色した透明感圧接着層を有する、厚み７０μｍのレセプターフィルムを柄層のインクジェット印刷のために用意した。レセプターフィルムは、厚み３０μｍのグレー着色透明感圧接着層を厚み４０μｍの透明アクリルフィルムと積層することにより作製した。グレー着色透明感圧接着層は、ステップ４で作成した透明グレー色データに基づいて形成された。ステップ２で作成した柄データに基づき、レセプターフィルム上にＪＶ５プリンター（株式会社ミマキエンジニアリング、日本国長野県東御市）を用いてＳＳ２１インク（株式会社ミマキエンジニアリング、日本国長野県東御市）で厚み６μｍのインクジェット印刷柄層を印刷した。サイズはフルスケールであった。２値化の閾値は１０５／２５５であった。オーバーラミネートフィルムとして、厚み２３μｍ（接合層含む）のスコッチカル（登録商標）フィルムＰＦ９５３ＡＰ（スリーエムジャパン株式会社、日本国東京都品川区）をインクジェット印刷柄層上に積層して厚み９９μｍの前駆体２を得た。
【００９２】
４．ラミネート（積層）
前駆体２を前駆体１の上に積層して比較例１の装飾積層フィルムを得た。比較例１の装飾積層フィルムは図２に示す積層構造を有していた。具体的には、比較例１の装飾積層フィルム１００は、上から順に、表面保護層１２２及び接合層１２４からなるオーバーラミネートフィルム、インクジェット印刷柄層１１４、透明アクリルフィルム１１２及びグレー着色透明感圧接着層１４２からなるレセプターフィルム、基材ベタ色層１５４、透明レセプター層１５２及び白色不透明感圧接着層１５６からなるスコッチカル（登録商標）フィルムＰＦ０５０、並びに白色不透明感圧接着層１５６を保護するライナー１３０を含んでいた。比較例１の装飾積層フィルムの外観を目視で評価すると対象物である壁面用タイルの外観が再現されていた。比較例１の装飾積層フィルムは粗面を有するタイル基材表面に貼り付け施工可能であった。
【００９３】
＜比較例２＞
グレー着色透明感圧接着層の厚みを変更することにより前駆体２の厚みを９２μｍに変更した以外は比較例１と同様にして比較例２の装飾積層フィルムを作製した。
【００９４】
不燃性
プライマーＤＰ９００Ｎ３（スリーエムジャパン株式会社、日本国東京都品川区）をカルシウムシリケート板（厚み６ｍｍ）にコーティングし乾燥した。装飾積層フィルムをカルシウムシリケート板に貼り付けた。ＩＳＯ５６６０−１コーンカロリーメーター試験に準拠して試験を行った。発熱速度（ｋＷ／ｍ２）及び総発熱量（ＭＪ／ｍ２）をコーンカロリーメーター（株式会社東洋精機製作所、日本国東京都北区）を用いて測定した。加熱開始後２０分間の総発熱量が８ＭＪ／ｍ２以下でありかつ２００ｋＷ／ｍ２を超える発熱速度を示した時間が合計で１０秒以下である場合を合格、それ以外の場合を不合格と判定した。
【００９５】
装飾積層フィルムの構成及び不燃性を表６に示す。
【００９６】
【表６】
2020114633.tif 000008
【００９７】
本発明の基本的な原理から逸脱することなく、上記の実施態様及び実施例が様々に変更可能であることは当業者に明らかである。また、本発明の様々な改良及び変更が本発明の趣旨及び範囲から逸脱せずに実施できることも当業者には明らかである。
【符号の説明】
【００９８】
１    装飾積層フィルム
１０    画像フィルム
１２    透明レセプター層
１４    インクジェット印刷柄層
１６    着色不透明感圧接着層
２２    表面保護層
２４    接合層
３０    ライナー
１００    装飾積層フィルム
１１２    透明アクリルフィルム
１１４    インクジェット印刷柄層
１２２    表面保護層
１２４    接合層
１３０    ライナー
１４２    グレー着色透明感圧接着層
１５２    透明レセプター層
１５４    基材ベタ色層
１５６    白色不透明感圧接着層
【図１】
2020114633.tif 000009
【図２】
2020114633.tif 000010
【図３】
2020114633.tif 000011